(57)【要約】【課題】良好な分散性と粘度安定性を確保しつつ、焼結抑制として添加している共材とＮｉ粉末との分散状態をさらに改善した導電性ペーストを提供する。【解決手段】本発明にかかる導電性ペーストは、少なくとも金属成分と、酸化物と、分散剤と、バインダ樹脂とを含有する導電性ペーストである。金属成分は、その表面組成が、Ｎｉ：３〜２２ｍｏｌ％、Ｎｉ（ＯＨ）2：６４〜８５ｍｏｌ％、ＮｉＯ：０〜１４ｍｏｌ％のＮｉ粉末である。また、分散剤の酸点量は、５００〜２０００μｍｏｌ／ｇであり、バインダ樹脂の酸点量は、１５〜１００μｍｏｌ／ｇである。【選択図】図１
2015216244.tif 000002
【特許請求の範囲】
【請求項１】
少なくとも金属成分と、酸化物と、分散剤と、バインダ樹脂とを含有する導電性ペーストであって、
前記金属成分は、その表面組成が、Ｎｉ：３〜２２ｍｏｌ％、Ｎｉ（ＯＨ）2：６４〜８５ｍｏｌ％、ＮｉＯ：０〜１４ｍｏｌ％のＮｉ粉末であり、
前記分散剤の酸点量は、５００〜２０００μｍｏｌ／ｇであり、
前記バインダ樹脂の酸点量は、１５〜１００μｍｏｌ／ｇであること、
を特徴とする、導電性ペースト。
【請求項２】
請求項１に記載の導電性ペーストを用いて導体パターンが作製されたこと、を特徴とする、セラミック電子部品。
【発明の詳細な説明】
【技術分野】
【０００１】
本発明は、導電性ペーストおよびセラミック電子部品に関する。
【背景技術】
【０００２】
近年、電子機器の小型化・高機能化が急速に進んでおり、電子機器に搭載される積層セラミックコンデンサについても、小型化が要求されている。たとえば、積層セラミックコンデンサの場合、薄層化技術および多層化技術の進展により、アルミ電解コンデンサに代替できる高静電容量を有するものが商品化されるようになった。
【０００３】
このような、積層セラミックコンデンサの薄層化や多層化に伴い、内部電極を形成するための金属成分であるＮｉ粉末は、微細で分散性に優れていることが要求される。
すなわち、導電性ペースト含まれるＮｉ粉末の分散性が悪化すると、積層セラミックコンデンサの作製時において、導電性ペーストをセラミックグリーンシートに印刷し乾燥した場合、塗膜上にはＮｉ粉末の再凝集による塊状物の発生や、塗膜表面粗さが悪化し、その結果、積層セラミックコンデンサの耐電圧特性や静電容量等の電気的特性を著しく劣化させるといった問題が生ずる。
また、導電性ペーストの分散性が悪いと、導電性ペーストを放置した場合、Ｎｉ粉末の沈降分離や導電性ペーストの粘度安定性に悪影響を及ぼすといった問題が生ずる。
【０００４】
そこで、たとえば、良好な分散性と粘度安定性を得ることができる導電性ペーストとして、特許文献１に記載されるＮｉ粉末および導電性ペーストが提案されている。
【０００５】
特許文献１に記載のＮｉ粉末は、その表面組成が、Ｎｉ：５〜２０ｍｏｌ％、Ｎｉ（ＯＨ）2：２５〜７５ｍｏｌ％、ＮｉＯ：１５〜６５ｍｏｌ％であることを特徴とするＮｉ粉末であり、このようなＮｉ粉末が導電性ペーストに含有されている。
【先行技術文献】
【特許文献】
【０００６】
【特許文献１】特開２００４−３３０２４７号公報
【発明の概要】
【発明が解決しようとする課題】
【０００７】
しかしながら、特許文献１の導電性ペーストは、焼結抑制として作用する共材が含まれておらず、焼結工程における誘電体層と内部電極との界面において、収縮のミスマッチによるクラックが生じる可能性が高い問題を有していた。
【０００８】
それゆえに、本発明の目的は、良好な分散性と粘度安定性を確保しつつ、焼結抑制として添加している共材とＮｉ粉末との分散状態をさらに改善した導電性ペーストを提供することである。
【課題を解決するための手段】
【０００９】
この発明にかかる導電性ペーストは、少なくとも金属成分と、酸化物と、分散剤と、バインダ樹脂とを含有する導電性ペーストであって、金属成分は、その表面組成が、Ｎｉ：３〜２２ｍｏｌ％、Ｎｉ（ＯＨ）2：６４〜８５ｍｏｌ％、ＮｉＯ：０〜１４ｍｏｌ％のＮｉ粉末であり、分散剤の酸点量は、５００〜２０００μｍｏｌ／ｇであり、バインダ樹脂の酸点量は、１５〜１００μｍｏｌ／ｇであること、を特徴とする、導電性ペーストである。
また、この発明にかかるセラミック電子部品は、前述の導電性ペーストを用いて導体パターンが作製されたこと、を特徴とする、セラミック電子部品である。
【００１０】
この発明にかかる導電性ペーストは、少なくとも金属成分と、酸化物と、分散剤と、バインダ樹脂とを含有する導電性ペーストであって、金属成分は、その表面組成が、Ｎｉ：３〜２２ｍｏｌ％、Ｎｉ（ＯＨ）2：６４〜８５ｍｏｌ％、ＮｉＯ：０〜１４ｍｏｌ％のＮｉ粉末であり、分散剤の酸点量は、５００〜２０００μｍｏｌ／ｇであり、バインダ樹脂の酸点量は、１５〜１００μｍｏｌ／ｇであるため、Ｎｉ粉末と共材である酸化物と分散剤とバインダ樹脂との相互作用が最適化され、分散性と粘度安定性を確保しつつ、焼結抑制として添加している共材とＮｉ粉末との良好な分散性を確保することができる。
また、この発明にかかるセラミック電子部品では、内部電極がセラミック本体に埋設されたセラミック電子部品において、前記内部電極が、本発明の導電性ペーストを使用して形成されているので、塗膜の平滑性を確保することが可能となり、電気的特性の良好なセラミック電子部品を高効率で得ることができる。
【発明の効果】
【００１１】
本発明によれば、良好な分散性と粘度安定性を確保しつつ、焼結抑制として添加している共材とＮｉ粉末との分散状態をさらに改善した導電性ペーストを得ることができる。
【００１２】
この発明の上述の目的、その他の目的、特徴および利点は、図面を参照して行う以下の発明を実施するための形態の説明から一層明らかとなろう。
【図面の簡単な説明】
【００１３】
【図１】本発明にかかるセラミック電子部品の一実施の形態を示す断面図である。
【発明を実施するための形態】
【００１４】
本発明にかかる導電性ペーストおよびその導電性ペーストを用いて導体パターンが形成されたセラミック電子部品の一実施の形態を、その製造方法と共に説明する。セラミック電子部品は、たとえば、積層セラミックコンデンサまたは積層セラミックインダクタのような受動素子や、素子間を電気的に接続する配線導体が形成されている多層セラミック基板などである。本実施の形態では、セラミック電子部品として、積層セラミックコンデンサを例にして説明する。
【００１５】
１．導電性ペースト
導電性ペーストは、Ｎｉ粉末と、共材であるＢａ、Ｔｉを含むペロブスカイト型酸化物と、分散剤と、バインダ樹脂と、有機溶剤とを含む。
【００１６】
Ｎｉ粉末の表面組成は、Ｎｉが３〜２２ｍｏｌ％、Ｎｉ（ＯＨ）2が６４〜８５ｍｏｌ％、ＮｉＯが０〜１４ｍｏｌ％である。
【００１７】
このＮｉ粉末の表面組成は、Ｘ線光電子分光法（ＸＰＳ法）により測定される。
ＸＰＳ法は、被測定試料であるＮｉ粉末の表面組成、化学状態を分析する電子分光法の一種であり、Ｎｉ粉末の表面にＸ線を照射した時に光電効果によって原子から放出される光電子のエネルギー分布、具体的にはＸ線によって励起される光電子の運動エネルギーを測定することにより、Ｘ線エネルギーと前記運動エネルギーとの差、すなわち束縛エネルギーを求め、これにより元素の同定と化学状態を分析することができる。
【００１８】
また、Ｎｉ粉末の平均粒径としては、０．１〜０．４μｍのものを用いることが好ましく、これらの間で適宜選択することができる。Ｂａ、Ｔｉを含むペロブスカイト型酸化物の平均粒径としては、１〜１００ｎｍのものを用いることが好ましく、これらの間で適宜選択することができる。これは、セラミック電子部品の内部電極の薄層化・多層化の要求に対応するためである。
【００１９】
分散剤の酸点量は、５００〜２０００μｍｏｌ／ｇである。この分散剤は、たとえば、ポリカルボン酸系分散剤である。また、バインダ樹脂として、たとえば、ブチルカルビトールに樹脂を溶解した樹脂溶液が用いられ、酸点量は、１５〜１００μｍｏｌ／ｇである。ブチルカルビトールに溶解される樹脂としては、たとえば、エチルセルロース、セルロースアセテートブチレート等が用いられる。バインダ樹脂の配合比率は、２〜８重量部／Ｎｉ重量部となることが好ましく、特に、３．５〜６．５重量部／Ｎｉ重量部になることが好ましく、これらの間で適宜選択することができる。そして、残部としてブチルカルビトールが含まれる。
【００２０】
２．積層セラミックコンデンサ
図１は、前述の導電性ペーストを用いて内部電極が形成された積層セラミックコンデンサ１を示す長さ方向の垂直断面図である。
積層セラミックコンデンサ１は、セラミック本体１０と、セラミック本体１０の左右の端部に形成された外部電極２０，２２とを備えている。
【００２１】
セラミック本体１０は、複数の内層用セラミック層１１と、複数の内層用セラミック層１１同士の界面に配設された複数の内部電極１２，１３と、複数の内層用セラミック層１１を挟むように上下に配設された外層用セラミック層１５ａ，１５ｂとで構成された直方体形状の積層体構造を有している。
【００２２】
内部電極１２と内部電極１３とは、厚み方向において、内層用セラミック層１１を介して対向している。この内部電極１２と内部電極１３とが、内層用セラミック層１１を介して対向している部分に静電容量が形成されている。内部電極１２，１３は、前述の導電性ペーストを用いて作製されている。内部電極１２，１３は、Ｎｉからなる卑金属電極である。
【００２３】
内部電極１２の左側端部は、セラミック本体１０の左側の端面に引き出されて外部電極２０に電気的に接続されている。内部電極１３の右側端部は、セラミック本体１０の右側の端面に引き出されて外部電極２２に電気的に接続されている。
【００２４】
内層用セラミック層１１は、Ｂａ、Ｔｉを主たる成分とするペロブスカイト型酸化物などの誘電体材料からなる。上下に配設された外層用セラミック層１５ａ，１５ｂも、それぞれ、内層用セラミック層１１と同じ誘電体材料が用いられている。
【００２５】
また、外部電極２０，２２は、Ｃｕを含む電極層と、その電極層の表面に形成されるはんだ食われを防止するためのＮｉを含む第１のめっき層と、第１のめっき層の表面に形成されるＳｎを含む第２のめっき層とにより構成された３層構造で構成されている。
【００２６】
以上の構成からなる積層セラミックコンデンサ１は、内部電極１２，１３が、前述の表面組成を備えるＮｉ粉末と、酸点量が調整された分散剤およびバインダ樹脂を用いているため、Ｎｉ粉末と共材であるＢａ、Ｔｉを含むペロブスカイト型酸化物と分散剤とバインダ樹脂との相互作用が最適化され、良好な粘度特性及び塗膜特性を得ることができる。したがって、分散性と粘度安定性を確保しつつ、焼結抑制として添加している共材とＮｉ粉末との良好な分散性を確保することができる。その結果、この発明にかかる導電性ペーストを使用することによって、塗膜の平滑性を確保することが可能となり、電気的特性の良好な積層セラミック電子部品を高効率で得ることができる。
【００２７】
３．積層セラミックコンデンサの製造方法
次に、前述の積層セラミックコンデンサ１の製造方法を説明する。
【００２８】
（内層もしくは外層用セラミックグリーンシートの作製）
まず、誘電体材料として、Ｂａ、Ｔｉを主たる成分とするペロブスカイト型酸化物が準備される。この誘電体材料から得られた誘電体粉末に有機バインダ、有機溶剤、可塑剤および分散剤を所定の割合で混合し、セラミックスラリーが作製される。このセラミックスラリーは、樹脂フィルム上に、たとえば、乾燥後の厚みが３．０μｍとなるようにして、内層もしくは外層用セラミックグリーンシートに成形される。
【００２９】
（導電性ペーストの作製）
次に、Ｎｉ粉末と、共材であるＢａ，Ｔｉを含むペロブスカイト型酸化物と、ポリカルボン酸系分散剤と、バインダ樹脂と、有機溶剤とが準備される。
【００３０】
Ｎｉ粉末の表面組成は、Ｎｉが３〜２２ｍｏｌ％、Ｎｉ（ＯＨ）2が６４〜８５ｍｏｌ％、ＮｉＯが０〜１４ｍｏｌ％である。Ｎｉ粉末の平均粒径としては、０．１〜０．４μｍのものを用いることが好ましく、これらの間で適宜選択することができる。また、準備されるＢａ、Ｔｉを含むペロブスカイト型酸化物の平均粒径としては、１〜１００ｎｍのものを用いることが好ましく、これらの間で適宜選択することができる。
【００３１】
分散剤の酸点量は、５００〜２０００μｍｏｌ／ｇである。この分散剤は、たとえば、ポリカルボン酸系分散剤である。また、バインダ樹脂として、たとえば、ブチルカルビトールに樹脂を溶解した樹脂溶液が用いられ、酸点量は、１５〜１００μｍｏｌ／ｇである。ブチルカルビトールに溶解される樹脂としては、たとえば、エチルセルロース、セルロースアセテートブチレート等が用いられる。バインダ樹脂の配合比率は、２〜８重量部／Ｎｉ重量部となることが好ましく、特に、３．５〜６．５重量部／Ｎｉ重量部になることが好ましく、これらの間で適宜選択することができる。そして、残部としてブチルカルビトールが含まれる。
【００３２】
上述の配合比率となるように、Ｎｉ粉末、共材であるＢａ，Ｔｉを含むペロブスカイト型酸化物と、ポリカルボン酸系分散剤と、バインダ樹脂と、有機溶剤とが調合され、ボールミルにより導電性ペーストが作製される。
【００３３】
（積層セラミックコンデンサの作製）
次に、内層用セラミックグリーンシート上に、たとえば、乾燥後の厚みが１±０．１μｍになるように本発明にかかる導電性ペーストがスクリーン印刷され、内部電極１２，１３となる導電性ペースト膜（焼成前の導体パターン）が形成される。
【００３４】
次に、導電性ペースト膜が形成された内層用セラミックグリーンシートは、導電性ペースト膜の端部の引き出し方向が互い違いになるように、複数枚積層される。さらに、外層用セラミックグリーンシート層が、積層された内層用セラミックグリーンシートを挟むように上下に積層される。すなわち、内層用セラミックグリーンシートと同じ材料からなり、かつ、導電性ペースト膜が形成されていない外層用セラミックグリーンシートが、所定の厚みになるように複数枚積層されて圧着され、積層体が形成される。そして、この積層体は、所定の製品サイズに切り分けられ、未焼成のセラミック本体１０が得られる。
【００３５】
次に、切り分けられた未焼成のセラミック本体１０は、窒素雰囲気中、４００℃、１０時間の条件で脱脂処理された後、窒素−水素−水蒸気混合雰囲気中、トップ温度１２００℃、酸素分圧１０-9〜１０-10ＭＰａの条件で焼成され、焼結したセラミック本体１０とされる。
【００３６】
内層用および外層用セラミックグリーンシートと導電性ペースト膜とは同時焼成され、内層用セラミックグリーンシートは内層用セラミック層１１となり、外層用セラミックグリーンシートは外層用セラミック層１５ａ，１５ｂとなり、導電性ペースト膜は内部電極１２，１３となる。
【００３７】
次に、焼結したセラミック本体１０の両端部に、それぞれ、Ｃｕを主成分とする外部電極ペーストが塗布されて焼き付けられ、内部電極１２，１３に電気的に接続された電極層が形成される。さらに、電極層の表層に、ＮｉめっきおよびＳｎめっきが施され、外部電極２０，２２が形成される。こうして、所望の積層セラミックコンデンサ１が得られる。
【００３８】
（実験例）
１．実験例
以下、実験例の試料が作製され、導電性ペーストの特性評価（粘度変化率測定、塗膜平滑性、Ｎｉ／共材分散状態、耐電圧不良率評価、容量低下品の発生率）が行われた。
【００３９】
（内層用もしくは外層用セラミックグリーンシートの作製）
まず、内層用および外層用セラミック層の主成分は、誘電体材料として、Ｂａ、Ｔｉを含むペロブスカイト型酸化物を使用した。上記セラミックス誘電体粉末を有機バインダ、有機溶剤、可塑剤、分散剤を所定の割合で混合し、セラミックスラリーを調整した。それから、このセラミックスラリーを樹脂フィルム上に、乾燥後の厚みが３．０μｍになるように形成して、内層用もしくは外層用セラミックグリーンシートを作製した。
【００４０】
（導電性ペーストの作製）
次に、この内層用セラミックグリーンシートに、焼成後のセラミック素子の大きさ（３．２ｍｍ×１．６ｍｍ）に対応するようなパターンで、導電性ペーストを乾燥後の厚みが１±０．１μｍになるようにスクリーン印刷した。
なお、導電性ペーストとしては、表１に示すような表面組成とした、Ｎｉ粉末を５０重量部と、共材としてＢａ、Ｔｉを含むペロブスカイト型酸化物を５重量部と、ブチルカルビトールに表１に示すような酸点量としたそれぞれの樹脂１０重量部を溶解した樹脂溶液と、表１に示すような酸点量としたポリカルボン酸系分散剤１重量部と、残部としてブチルカルビトールを配合してなる、表１に示した各試料の導電性ペーストが作製された。
【００４１】
ここで、Ｎｉ粉末の表面組成は、Ｘ線光電子分光法（ＸＰＳ法）により測定した。測定には、アルバック・ファイ社製のＱｕａｎｔｕｍ２０００を使用し、ナロースペクトル（Ｎｉ２ｐ３／２）について、ニッケル／水酸化ニッケル／酸化ニッケルにおけるピーク分離を行い、Ｎｉ、Ｎｉ（ＯＨ）2、ＮｉＯの各結合状態のｍｏｌ％を定量化した。
【００４２】
ポリカルボン酸系分散剤の酸点量は、カリウムメトキシドを滴定溶媒とした中和滴定により、分散剤の酸点量測定をした。
また、バインダ樹脂として用いられる表１に示すそれぞれの樹脂種に対する酸点量は、カリウムメトキシドを滴定溶媒とした中和滴定により、バインダ樹脂の酸点量測定をした。
【００４３】
Ｎｉ粉末の平均粒径は、０．２μｍのものを用いた。また、Ｂａ、Ｔｉを含むペロブスカイト型酸化物の平均粒径は、３０ｎｍのものを用いた。バインダ樹脂の配合比率は、５．０重量部／Ｎｉ重量部となるように調合し、ボールミルで導電性ペーストを得た。
【００４４】
【表１】
2015216244.tif 000003
【００４５】
（評価試料の作製）
それから、導電性ペーストをスクリーン印刷した内層用セラミックグリーンシートおよび外層用セラミックグリーンシートを樹脂フィルムから剥離後、あわせて３５０枚重ねて、圧着することにより積層体を形成し、この積層体を所定の大きさにカットして個々の未焼成のセラミック本体に分割した。
【００４６】
そして、個々のセラミック本体を、窒素雰囲気中、４００℃、１０時間の条件で脱脂処理した後、窒素−水素−水蒸気混合雰囲気中、トップ温度１２００℃、酸素分圧１０-9〜１０-10ＭＰａの条件で焼成した。
【００４７】
次に、得られた焼成後のセラミック本体に、Ｃｕ粉末７０重量部、ＳｉＯ2含有量が４３％であるホウケイ酸系ガラスフリット１０重量部、ブチルカルビトールにエチルセルロース２０重量部を溶かした樹脂溶液２０重量部を含有する外部電極ペーストを、乾燥後の側面厚みで５０μｍになるようにディップ法により塗布し、乾燥させた。その後、窒素−Ａｉｒ−水蒸気混合雰囲気もしくは窒素−水素−水蒸気混合雰囲気中、トップ温度７９０〜８８０℃で、トップ温度時の酸素起電力が２２０〜２８０ｍＶの条件で、電極層を形成した。
【００４８】
その後、電極層の表面にＮｉを含む第１のめっき層、第１のめっき層の表面にＳｎを含む第２のめっき層を形成することにより、３層構造に構成された外部電極を形成し、各試料である積層セラミックコンデンサを作製した。
【００４９】
２．各試料の特性評価の方法
（粘度変化率測定）
粘度変化率は、Ｅ型粘度計により、初期粘度を２０℃、１ｒｐｍの条件で測定し、下記式により３０日後の初期粘度からの変化率（粘度変化率）を算出した。
３０日後の初期粘度からの変化率（％）＝（３０日後の粘度−初期粘度）／初期粘度×１００
【００５０】
（塗膜平滑性）
塗膜平滑性は、印刷した印刷塗膜表面をレーザー顕微鏡（対物レンズ×１０、ｎ＝５）で観察し、面内表面粗さＳａを算出した。
【００５１】
（Ｎｉ／共材分散状態）
Ｎｉ／共材分散状態は、印刷した印刷塗膜表面をＦＥ−ＳＥＭを用いて、倍率×１００００、視野数ｎ＝２０視野の条件で測定し、１μｍ以上の共材の凝集が１つでもある場合、ＮＧと判断した。測定箇所は、電極塗膜の中心部とした。
【００５２】
（耐電圧不良率評価）
耐電圧不良率は、各試料の１００００個に対して、１５０Ｖの直流電圧を印加したときの短絡不良の有無を測定し、下記式により算出した。
耐電圧不良率＝短絡した試料数／１００００
【００５３】
（容量低下品の発生率）
静電容量低下品の発生率は、各試料１００００個に対して、静電容量を測定し、設計容量の９０％に満たない試料を容量低下品と判断し、その発生率を算出した。
【００５４】
３．各試料に対する特性評価の結果
表２は、粘度変化率測定、塗膜平滑性、Ｎｉ／共材分散状態、耐電圧不良率評価および容量低下品の発生率のそれぞれの評価結果を示す。
【００５５】
【表２】
2015216244.tif 000004
【００５６】
表２から、本発明の範囲内である、試料番号１ないし試料番号４の導電性ペーストを用いた場合、優れた「粘度変化率」、「塗膜平滑性」、「Ｎｉ／共材分散状態」、「耐電圧不良率評価」および「容量低下品の発生率」を有していることが確認された。すなわち、試料番号１ないし試料番号４の導電性ペーストは、粘度安定性が確保され、かつ、塗膜特性が適正に制御できるので、その結果、この導電性ペーストを用いた試料は、良好な電気的特性を示すことが確認された。
試料番号１ないし試料番号４の導電性ペーストは、Ｎｉ粉末と、共材であるＢａ，Ｔｉを含むペロブスカイト型酸化物と、ポリカルボン酸系分散剤と、バインダ樹脂と、有機溶剤とを含み、Ｎｉ粉末の表面組成は、Ｎｉが３〜２２ｍｏｌ％、Ｎｉ（ＯＨ）2が６４〜８５ｍｏｌ％、ＮｉＯが０〜１４ｍｏｌ％であり、ポリカルボン酸系分散剤の酸点量は、５００〜２０００μｍｏｌ／ｇであり、バインダ樹脂として、たとえば、ブチルカルビトールに樹脂を溶解した樹脂溶液が用いられ、酸点量は、１５〜１００μｍｏｌ／ｇである。
この導電性ペーストでは、Ｎｉ粉末と共材と分散剤とバインダ樹脂との相互作用が適正化され、その結果、良好な粘度安定性、塗膜特性を得ることができ、加えて、この導電性ペーストを用いた試料は、良好な電気的特性が得られていると考えられる。
【００５７】
一方、本発明の範囲外である試料番号５ないし試料番号１１の導電性ペーストを用いた場合、Ｎｉ粉末と共材とバインダ樹脂との相互作用が適切でないため、所望の粘度安定性および塗膜特性が得られず、その結果、所望の電気的特性を有する試料が得られていないと考えられる。
【００５８】
本発明の範囲外である試料番号５および試料番号７の導電性ペースト（Ｎｉ粉末の表面組成において、ＮｉとＮｉ（ＯＨ）2の量が本発明の範囲外である導電性ペースト）を用いた場合、粘度安定性が低く、塗膜平滑性およびＮｉ／共材分散状態がＮＧであり、耐電圧不良率がそれぞれ０．５４％および０．４３％と高く、さらに容量低下品の発生率がそれぞれ０．５６％および０．６５％と高いため、実用に適さない。試料番号５および試料番号７の導電性ペーストは、Ｎｉ粉末の表面組成として、ＮｉおよびＮｉ（ＯＨ）2の量が適正でないため、分散剤およびバインダ樹脂の吸着状態が適正でないことから、その結果、粘度安定性が低下し、Ｎｉ粉末および共材の分散不良が生じていると想定される。
【００５９】
本発明の範囲外である試料番号６の導電性ペースト（Ｎｉ粉末の表面組成において、ＮｉＯの量が本発明の範囲外である導電性ペースト）を用いた場合、Ｎｉ／共材分散状態がＮＧであり、耐電圧不良率が０．１２％と高く、容量低下品の発生率が０．４８％と高いため、実用に適さない。試料番号６の導電性ペーストは、ＮｉＯの量が適正でないため、分散剤の吸着状態が適正でないことから、その結果、共材の分散不良が生じていると想定される。
【００６０】
本発明の範囲外である試料番号８の導電性ペースト（分散剤の酸点量が１００μｍｏｌ／ｇである導電性ペースト）を用いた場合、塗膜平滑性が劣化しており、耐電圧不良率が０．４８％と高く、容量低下品の発生率が０．２３％と高いため、実用に適用に適さない。また、本発明の範囲外である試料番号９の導電性ペースト（分散剤の酸点量が３０００μｍｏｌ／ｇである導電性ペースト）を用いた場合、粘度安定性が低く、Ｎｉ／共材分散状態がＮＧであり、耐電圧不良率が０．５５％と高く、容量低下品の発生率が０．６２％と高いため、実用に適さない。試料番号８および試料番号９の導電性ペーストは、分散剤の酸点量が適切でないため、分散剤の吸着状態もしくは分散剤およびバインダ樹脂の吸着状態が適正でないことから、その結果、Ｎｉ粉末の分散不良や、粘度安定性の低下および共材の分散不良が生じていると想定される。
【００６１】
本発明の範囲外である試料番号１０および試料番号１１の導電性ペースト（バインダ樹脂の酸点量が２００および７μｍｏｌ／ｇである導電性ペースト）を用いた場合、粘度安定性が低く、実用に適さない。試料番号１０および試料番号１１の導電性ペーストは、バインダ樹脂の酸点量が適切でないため、バインダ樹脂の吸着状態が適正でないことから、粘度安定性の低下が生じていると想定される。
【００６２】
なお、この発明は、前記実施の形態に限定されるものではなく、その要旨の範囲内で種々に変形される。
【符号の説明】
【００６３】
１  セラミック電子部品（積層セラミックコンデンサ）
１０  セラミック本体
１１  内層用セラミック層
１２，１３  内部電極
１５ａ，１５ｂ  外層用セラミック層
２０，２２  外部電極
【図１】
2015216244.tif 000005